(57)【特許請求の範囲】
【請求項１】
ポリビニルアルコール（Ａ）、水溶性有機チタン化合物（Ｂ）及び水（Ｃ）を主構成成分とし、
１）水溶性有機チタン化合物（Ｂ）が、ジイソプロポキシチタンビス（トリエタノールアミネート）及び／又はジ−ｎ−ブトキシチタンビス（トリエタノールアミネート）であり、
２）（Ａ）、（Ｂ）及び（Ｃ）の合計量に対する（Ａ）の割合が１〜７質量％、
３）（Ａ）のビニルアルコール単位と（Ｂ）成分中に含有されるチタン原子のモル比（Ａ）：（Ｂ）が、１：０．０１５〜０．５、
４）（Ａ）の重合度が１０００以上、
であるゲル形成用組成物から形成されたヒドロゲルを、土木資材又は建築資材に使用することを特徴とするポリビニルアルコール系ヒドロゲルの使用方法。
【請求項２】
容器内でゲル形成用組成物を２０℃で７日間保持して得られたヒドロゲル上に、直径３．５ｍｍの金属棒を１０ｍｍ／ｍｉｎの速度で貫入させる貫入試験において、１０ｍｍ貫入時の応力を金属棒の断面積で除した貫入強度が１〜２００ｋＰａである請求項１に記載のポリビニルアルコール系ヒドロゲルの使用方法。
【請求項３】
長さ１ｍ以上のガラス管の底に栓をして、その上に厚さ２ｃｍとなるようにゲル形成用組成物を入れ、２０℃で７日間保持して得られた厚み２ｃｍのヒドロゲル上に１００ｃｍの高さまで水を入れてから、ガラス管の底の栓を抜いて５日間放置した後の水位ｈ（ｃｍ）を測定し、下記式（１）により求めた透水係数が１×１０-5ｃｍ／ｓｅｃ以下である請求項１に記載のポリビニルアルコール系ヒドロゲルの使用方法。
透水係数（ｃｍ／ｓｅｃ）＝
２×ｌｎ（１００／ｈ）／（５×２４×３６００）  （１）
（式中、ｌｎは自然対数を示す。）
【請求項４】
ポリビニルアルコール系ヒドロゲルを、ｐＨ２の水溶液中に浴比１：１００（ポリビニルアルコール系ヒドロゲルの重量：ｐＨ２の水溶液の重量）で、２０℃で７日間浸漬した後、下記式（２）により求めたポリビニルアルコール（Ａ）の重量保持率（Ｗａｂ）が７０％以上である請求項１に記載のポリビニルアルコール系ヒドロゲルの使用方法。
Ｗａｂ（重量％）＝１００−［１００００×（Ｗｂ）／（Ｗａ）］  （２）
（式中、Ｗａｂはポリビニルアルコール（Ａ）の重量保持率、Ｗａはヒドロゲルの当初の固形分濃度（重量％）、Ｗｂは２０℃で７日間浸漬後の固形分濃度（重量％）を示す。）
【請求項５】
ポリビニルアルコール（Ａ）、水溶性有機チタン化合物（Ｂ）及び水（Ｃ）を主構成成分とし、
１）水溶性有機チタン化合物（Ｂ）が、ジイソプロポキシチタンビス（トリエタノールアミネート）及び／又はジ−ｎ−ブトキシチタンビス（トリエタノールアミネート）であり、
２）（Ａ）、（Ｂ）及び（Ｃ）の合計量に対する（Ａ）の割合が１〜７質量％、
３）（Ａ）のビニルアルコール単位と（Ｂ）成分中に含有されるチタン原子のモル比（Ａ）：（Ｂ）が、１：０．０１５〜０．５、
４）（Ａ）の重合度が１０００以上、
であるゲル形成用組成物を含有することを特徴とする土木資材。
【請求項６】
ポリビニルアルコール（Ａ）、水溶性有機チタン化合物（Ｂ）及び水（Ｃ）を主構成成分とし、
１）水溶性有機チタン化合物（Ｂ）が、ジイソプロポキシチタンビス（トリエタノールアミネート）及び／又はジ−ｎ−ブトキシチタンビス（トリエタノールアミネート）であり、
２）（Ａ）、（Ｂ）及び（Ｃ）の合計量に対する（Ａ）の割合が１〜７質量％、
３）（Ａ）のビニルアルコール単位と（Ｂ）成分中に含有されるチタン原子のモル比（Ａ）：（Ｂ）が、１：０．０１５〜０．５、
４）（Ａ）の重合度が１０００以上、
であるゲル形成用組成物を含有することを特徴とする建築資材。
【発明の詳細な説明】
【技術分野】
【０００１】
本発明は、ポリビニルアルコール（以下、単にＰＶＡと記載することがある）、水溶性有機チタン化合物および水を主構成成分とするポリビニルアルコール系ヒドロゲル形成用組成物及びヒドロゲルに関する。より詳しくは、数分から数日時間、常温で放置することで、高い含水率で、優れた弾性強度、透水性および酸性領域での耐水性を有するポリビニルアルコール系ヒドロゲルを形成する組成物より得られるポリビニルアルコール系ヒドロゲルの使用方法及びその用途に関するものである。
【背景技術】
【０００２】
ポリビニルアルコール系ヒドロゲルを得る方法としては、（１）ＰＶＡ水溶液に凍結と融解を繰り返すことでゲルを得る方法（例えば、特許文献１参照）、（２）アルカリ共存下でホウ酸等を混合してゲルを得る方法（例えば、特許文献２参照）、（３）ＰＶＡ水溶液を高濃度塩液中で凝固した後に、酸共存下にホルマール化処理してゲルを得る方法（例えば、特許文献３参照）、（４）ＰＶＡ水溶液に電子線や放射線等を照射してＰＶＡ分子を架橋させる方法（例えば、特許文献４及び特許文献５参照）及び（５）ＰＶＡ水溶液にトリメチロールメラミンを加えてＰＨ調整した後、数時間放置してゲルを得る方法（例えば、特許文献６参照）等が知られている。
【０００３】
ポリビニルアルコール系ヒドロゲルを、遮水材や振動吸収材として土木用途に、又は地盤改良材として農業用途に用いる場合は、液状組成物を地盤や地中に一定量を注入したり混合した後、数分から数十時間の時間経過をおいてゲル化反応を徐々に進行させ、最終的なポリビニルアルコール系ヒドロゲルを形成する必要がある。
しかしながら、特許文献１の方法は大容量のゲルを処理することができない。また特許文献２の方法は比較的高濃度のＰＶＡ水溶液を用いなければならず、ホウ酸添加とほぼ同時にゲルが形成されるために土木・農業用途への適用に際しては作業性に問題がある。
一方、特許文献３の方法は、凝固工程が必要なために比表面積の小さい形状物への適用が困難であり、土木・農業用途には不適当である。特許文献４及び特許文献５の方法も装置の制約や瞬時の架橋形成のために土木・農業用途には不適当である。更に特許文献６の方法では、ゲル形成に要する時間は数時間から数日間程度であるが、酸性領域での耐水性が低く酸性水に接触するとゲルが溶出するという課題を有している。
【先行技術文献】
【特許文献】
【０００４】
【特許文献１】特開昭６４−４３１８８号公報
【特許文献２】特開平６−５７０１２号公報
【特許文献３】特開平９−１２４７３１号公報
【特許文献４】特開平７−２５９４１号公報
【特許文献５】特開平１１−１５７２０２号公報
【特許文献６】特開２００２−２９４０１４号公報
【発明の概要】
【発明が解決しようとする課題】
【０００５】
本発明は、上記のような状況に鑑み、屋外に放置しても数分から数日間でゲルを形成することから作業性に優れ、得られたヒドロゲルが酸性領域でも耐水性を有するポリビニルアルコール系組成物より得られるポリビニルアルコール系ヒドロゲルの使用方法及びその用途を提供することを目的とするものである。
【課題を解決するための手段】
【０００６】
本発明者らは、前記の目的を達成するために鋭意研究を行った結果、ポリビニルアルコール（Ａ）、水溶性有機チタン化合物（Ｂ）及び水（Ｃ）を主構成成分とする特定のポリビニルアルコール系組成物が上記目的にかなうものであり、酸性水中でも耐水性に優れ、特に土木・農業用等に好適な性質を有することを見出し、本発明に到達した。
【０００７】
即ち本発明は、以下のヒドロゲル形成用組成物から形成されたポリビニルアルコール系ヒドロゲルの使用方法及びその用途を提供するものである。
（１）  ポリビニルアルコール（Ａ）、水溶性有機チタン化合物（Ｂ）及び水（Ｃ）を主構成成分とし、
１）水溶性有機チタン化合物（Ｂ）が、ジイソプロポキシチタンビス（トリエタノールアミネート）及び／又はジ−ｎ−ブトキシチタンビス（トリエタノールアミネート）であり、
２）（Ａ）、（Ｂ）及び（Ｃ）の合計量に対する（Ａ）の割合が１〜７質量％、
３）（Ａ）のビニルアルコール単位と（Ｂ）成分中に含有されるチタン原子のモル比（Ａ）：（Ｂ）が、１：０．０１５〜０．５、
４）（Ａ）の重合度が１０００以上、
であるゲル形成用組成物から形成されたヒドロゲルを、土木資材又は建築資材に使用することを特徴とするポリビニルアルコール系ヒドロゲルの使用方法。
（２）  容器内でゲル形成用組成物を２０℃で７日間保持して得られたヒドロゲル上に、直径３．５ｍｍの金属棒を１０ｍｍ／ｍｉｎの速度で貫入させる貫入試験において、１０ｍｍ貫入時の応力を金属棒の断面積で除した貫入強度が１〜２００ｋＰａである前記（１）のポリビニルアルコール系ヒドロゲルの使用方法。
（３）  長さ１ｍ以上のガラス管の底に栓をして、その上に厚さ２ｃｍとなるようにゲル形成用組成物を入れ、２０℃で７日間保持して得られた厚み２ｃｍのヒドロゲル上に１００ｃｍの高さまで水を入れてから、ガラス管の底の栓を抜いて５日間放置した後の水位ｈ（ｃｍ）を測定し、下記式（１）により求めた透水係数が１×１０-5ｃｍ／ｓｅｃ以下である前記（１）のポリビニルアルコール系ヒドロゲルの使用方法。
透水係数（ｃｍ／ｓｅｃ）＝
２×ｌｎ（１００／ｈ）／（５×２４×３６００）  （１）
（式中、ｌｎは自然対数を示す。）
（４）  ポリビニルアルコール系ヒドロゲルを、ｐＨ２の水溶液中に浴比１：１００（ポリビニルアルコール系ヒドロゲルの重量：ｐＨ２の水溶液の重量）で、２０℃で７日間浸漬した後、下記式（２）により求めたポリビニルアルコール（Ａ）の重量保持率（Ｗａｂ）が７０％以上である前記（１）のポリビニルアルコール系ヒドロゲルの使用方法。
Ｗａｂ（重量％）＝１００−［１００００×（Ｗｂ）／（Ｗａ）］  （２）
（式中、Ｗａｂはポリビニルアルコール（Ａ）の重量保持率、Ｗａはヒドロゲルの当初の固形分濃度（重量％）、Ｗｂは２０℃で７日間浸漬後の固形分濃度（重量％）を示す。）
（５）  ポリビニルアルコール（Ａ）、水溶性有機チタン化合物（Ｂ）及び水（Ｃ）を主構成成分とし、
１）水溶性有機チタン化合物（Ｂ）が、ジイソプロポキシチタンビス（トリエタノールアミネート）又はジ−ｎ−ブトキシチタンビス（トリエタノールアミネート）であり、
２）（Ａ）、（Ｂ）及び（Ｃ）の合計量に対する（Ａ）の割合が１〜７質量％、
３）（Ａ）のビニルアルコール単位と（Ｂ）成分中に含有されるチタン原子のモル比（Ａ）：（Ｂ）が、１：０．０１５〜０．５、
４）（Ａ）の重合度が１０００以上、
であるゲル形成用組成物を含有することを特徴とする土木資材。
（６）  ポリビニルアルコール（Ａ）、水溶性有機チタン化合物（Ｂ）及び水（Ｃ）を主構成成分とし、
１）水溶性有機チタン化合物（Ｂ）が、ジイソプロポキシチタンビス（トリエタノールアミネート）及び／又はジ−ｎ−ブトキシチタンビス（トリエタノールアミネート）であり、
２）（Ａ）、（Ｂ）及び（Ｃ）の合計量に対する（Ａ）の割合が１〜７質量％、
３）（Ａ）のビニルアルコール単位と（Ｂ）成分中に含有されるチタン原子のモル比（Ａ）：（Ｂ）が、１：０．０２〜０．５、
４）（Ａ）の重合度が１０００以上、
であるゲル形成用組成物を含有することを特徴とする建築資材。
【発明の効果】
【０００８】
本発明のポリビニルアルコール系ヒドロゲル形成用組成物は、屋外での放置であっても数分から数日間でゲルを形成することから作業性に優れ、酸性領域でも耐水性を有するヒドロゲルを形成する。得られたポリビニルアルコール系ヒドロゲルは、高い含水率で、優れた弾性強度、透水性に優れたものであり、土木、建築、農水産等の資材として好適に用いられ、また、水質浄化材、人体発熱時の冷媒体、人工疑似餌、玩具等にも使用することができる。
【発明を実施するための形態】
【０００９】
本発明に使用される成分（Ａ）のＰＶＡは特に限定されるものではないが、重合工程等において他の成分により変性、共重合されているものでも良い。例えば、エチレン変性、シラン変性、アルキルエーテル変性、カルボキシル変性、イタコン酸変性、疎水性基変性等がされているもの、或いは酢酸ビニル、エチレンに代表される成分が共重合されているものでも良い。
ＰＶＡの重合度については、得られるヒドロゲルの弾性強度、透水性、耐水性に大きく影響するために５００以上であることが必要であり、好ましくは１０００以上、より好ましくは１５００以上である。この重合度は、ＪＩＳ  Ｋ６７２６に準じて測定され、ＰＶＡを再鹸化し精製したものを用いて３０℃水中で測定した極限粘度測定から求められる。
【００１０】
本発明に使用される成分（Ａ）のポリビニルアルコール（ＰＶＡ）の鹸化度については、特に制限されるものではないが、通常８０〜９９．９９モル％であり、好ましくは８５〜９９．９５モル％、より好ましくは、９０〜９９．９モル％である。ＰＶＡの鹸化度を８０モル％以上とすることにより、弾性強度、透水性、耐水性が低下することがない。鹸化度が９９．９９モル％以下のＰＶＡは工業的に製造され、コスト的に有利である。なお、上記の鹸化度は、ＪＩＳ  Ｋ６７２６に準じて測定されたものである。
【００１１】
本発明のポリビニルアルコール系ゲル形成用組成物を構成するＰＶＡ（Ａ）、水溶性有機チタン化合物（Ｂ）及び水（Ｃ）の合計量に占める（Ａ）の割合は０．５〜１０質量％であり、好ましくは、１〜７質量％である。（Ａ）の割合が０．５質量％以上では適当な水分の比率が保たれるのでゲル状物の弾性強度が高く、透水性、耐水性も良い。一方、１０重量％以下では、溶液粘度が小さいので取り扱い作業性が良い。
【００１２】
本発明のポリビニルアルコール系ゲル形成用組成物に用いられる水溶性有機チタン化合物（Ｂ）は、水中でＰＶＡと反応してＰＶＡに架橋構造を形成する有機チタン化合物であり、チタン原子に対して、共有結合や水素結合などにより２座又はそれ以上の多座で配位することが可能なキレート型配位子を有しているものである。水溶性有機チタン化合物がキレート型配位子を有することでＰＶＡの架橋反応速度が適度に調節されるので、施工に適した数時間〜数日間のゲル化速度が得られると考えられる。
そのキレート型配位子としては具体的には、アミノアルコールが挙げられる。
【００１３】
本発明において水溶性有機チタン化合物（Ｂ）としては、アミノアルコールをキレート型配位子の一成分として含有するチタン化合物が使用される。
ここでアミノアルコールとしては、トリメタノールアミン、トリエタノールアミンなどが挙げられる。
このようなチタン化合物としては、具体的には、ジイソプロポキシチタンビス（トリエタノールアミネート）、ジ−ｎ−ブトキシチタンビス（トリエタノールアミネート）などが挙げられる。
上記の水溶性有機チタン化合物（Ｂ）は単独のみでなく、必要に応じて２種類以上を混合して用いることもできる。
【００１４】
ＰＶＡのビニルアルコール単位とチタン化合物中のチタン原子のモル比（ビニルアルコール単位数とチタン原子数の比率）は、ビニルアルコール単位１モルに対してチタン原子が０．０１〜１．０モルの範囲が用いられる。ビニルアルコール単位１モルに対してチタン原子を０．０１モル以上とすることにより、ＰＶＡとチタン原子との架橋密度の低下による弾性強度、透水性、耐水性の問題を避けることができる。また逆に、チタン原子を１．０モル以下とすることにより、得られたゲルが柔軟性を失い変形時に亀裂を生じる等の不具合を避けることができる。ビニルアルコール単位１モルに対するチタン原子のモル比は、より好ましくは０．０１５〜０．５モルの範囲である。
【００１５】
上記のような（Ａ）、（Ｂ）および（Ｃ）からなる組成物を、１〜４０℃の温度範囲で数分から数十時間放置すると柔軟性（弾性強度）と遮水性に富んだヒドロゲルを形成するので作業性が良好である。このようにして得られた本発明のポリビニルアルコール系ヒドロゲルは、金属棒の貫入試験における貫入強度が１〜２００ｋＰａであることが好ましい。１ｋＰａ以上とすることによりゲル強度が高いので優れた遮水性や耐久性が得られ、２００ｋＰａ以下とすることによりゲルの柔軟性があるので、変形時に亀裂を生じるのを避けることができる。
なお、金属棒の貫入試験における貫入強度とは、容器内でゲル形成用組成物を２０℃で７日間保持して得られたヒドロゲル上に、直径３．５ｍｍの金属棒（ステンレス棒）を１０ｍｍ／ｍｉｎの速度で貫入させる試験において、金属棒がヒドロゲル中に１０ｍｍ貫入した時の応力を金属棒の断面積で除した数値（ｋＰａ）である。
【００１６】
また、得られたヒドロゲルは、長さ１ｍ以上のガラス管の底に栓をして、その上に厚さ２ｃｍとなるようにゲル形成用組成物を入れ、２０℃で７日間保持して得られた厚み２ｃｍのヒドロゲル上に１００ｃｍの高さまで水を入れてから、ガラス管の底の栓を抜いて５日間放置した後の水位ｈ（ｃｍ）を測定し、下記式（１）により求めた透水係数が１×１０-5ｃｍ／ｓｅｃ以下であることが好ましい。
透水係数（ｃｍ／ｓｅｃ）＝２×ｌｎ（１００／ｈ）／（５×２４×３６００）  （１）
（式中、ｌｎは自然対数を示す。）
この透水係数を１×１０-5ｃｍ／ｓｅｃ以下とすることにより、高い含水率と、良好な不透水性（遮水性）が得られる。本発明のポリビニルアルコール系ヒドロゲルの透水係数は、より好ましくは、１×１０-6ｃｍ／ｓｅｃ以下、さらに好ましくは、１×１０-7ｃｍ／ｓｅｃ以下である。
【００１７】
本発明のポリビニルアルコール系ヒドロゲルの耐水性としては、ポリビニルアルコール系ヒドロゲルを、ｐＨ２の水溶液中に浴比１：１００（ポリビニルアルコール系ヒドロゲルの重量：ｐＨ２の水溶液の重量）で、２０℃で７日間浸漬した後、下記式（２）により求めたＰＶＡの重量保持率（Ｗａｂ）が７０％以上であることが好ましい。
Ｗａｂ（重量％）＝１００−［１００００×（Ｗｂ）／（Ｗａ）］  （２）
（式中、ＷａｂはＰＶＡの重量保持率、Ｗａはヒドロゲルの当初の固形分濃度（重量％）、Ｗｂは２０℃で７日間浸漬後の固形分濃度（重量％）を示す。）
ＰＶＡの重量保持率を７０％以上とすることにより、酸性領域で長期間、優れた遮水性が確保される。
ここで、ヒドロゲル体の耐水性試験は、以下の手順により行う。
まず、ゲル体の一部を水分の蒸散を防ぎながら試料容器に採取し、重量測定を行い、さらに１０５℃で、２４時間乾燥して、この固形分濃度Ｗａ（重量％）を測定する。一方、塩酸又は水酸化ナトリウム水溶液でｐＨ２、温度２０℃に調整した試験水を容易する。上記ヒドロゲルを１０ｇ採取し、１０００ｇの上記試験水を浴比１：１００で添加する。試料容器に蓋をした後、２０℃で７日間保持する。その後、ミキサーを用いて１０分間９０００ｒｐｍで粉砕処理後、温度５０±３℃で軽く撹拌しながら１時間処理して濾過する。
この濾液及び濃度既知の基準ＰＶＡ溶液に、２０℃でヨード液を添加して発色させた後、比色計により光透過率を求める。横軸に光透過率、縦軸にＰＶＡの濃度をプロットした検量線を作成し、そのグラフから上記濾液のＰＶＡ濃度Ｗｂ（重量％）を求め、下式によりＰＶＡの溶出率を求め、その重量保持率を求める。
ＰＶＡの溶出率（重量％）＝１００００×［（Ｗｂ）／（Ｗａ）］
ＰＶＡの重量保持率（重量％）＝１００−ＰＶＡの溶出率（重量％）
【００１８】
なお、本発明のポリビニルアルコール系ヒドロゲルは、前記した（Ａ）、（Ｂ）および（Ｃ）の他に、アクリル酸エステル、セルロース系等の粘度調整の各種ポリマー、比重調整剤あるいは、顔料、染料、グリコール系に代表されるＰＶＡの可塑剤、安定剤、無機フィラー類等の各種薬剤が添加配合されていても良い。
【実施例】
【００１９】
次に本発明を具体的に実施例で説明するが、本発明はこれらの実施例に限定されるものではない。
先ず、各実施例および比較例で用いたポリビニルアルコール系ヒドロゲルの物性測定方法を以下に示す。
【００２０】
（１）金属棒貫入強度［金属棒貫入圧縮試験］
各種ヒドロゲル形成用組成物を２０℃で調製後、容量２００ｍｌのガラスビーカーに入れ、２０℃で７日間放置して得られたヒドロゲルを試料とする。このヒドロゲルの中心部に上部垂直方向から、島津製作所製オートグラフを用いて直径３．５ｍｍのステンレス製の金属棒を１０ｍｍ／ｍｉｎの速度で貫入させ、１０ｍｍ貫入時の応力を該金属棒の断面積で除した数値をもって貫入強度［ｋＰａ］とする。
【００２１】
（２）透水係数［透水性試験］
市販の硬質塩ビ管（内径２５ｍｍ）の底部にゴム栓を設置し、各種ヒドロゲル形成用組成物を９．８ｃｍ3（高さ２ｃｍ）流し込み、２０℃で７日間放置して管内にヒドロゲルを形成させる。その後、底部のゴム栓を外しヒドロゲルが動かないように外径２５ｍｍの中空の塩ビ管を差し込む。管の上部からゲル上部より高さ１００ｃｍまで水を流しこみ（容量は４９０ｃｍ3）次に、水が蒸発しないように白鮫油を５ｍｌ加えて水の表面に油膜を作る。この状態で５日間放置して水位（ゲル上部から水面までの距離）を測定し、これをｈ［ｃｍ］とする。透水係数は以下の変水位（降水法）透水試験計算式により求める。
透水係数［ｃｍ／ｓｅｃ］＝２×ｌｎ（１００／ｈ）／（５×２４×３６００）
なお、ｌｎは自然対数を示す。
【００２２】
（３）ＰＶＡ重量保持率［耐水性試験］
ヒドロゲルの一部を水分の蒸散を防ぎながら採取し、重量測定を行い、さらにこの固形分濃度Ｗａ（重量％）を１０５℃で２４時間乾燥して測定する。一方、別に上記ヒドロゲルを１０ｇ採取し、ｐＨ２、温度２０℃の試験水を浴比１：１００で添加した。試料容器に蓋をした後、２０℃に調整した恒温槽の中に７日間放置する。放置完了後、これを業務用ミキサー（機種：ナショナル製ＭＸ−１５１Ｓ）を用いて１０分間９０００ｒｐｍで粉砕後、温度５０±３℃として手で軽く撹拌しながら１時間処理する。この処理液を濾過後２０℃まで冷却して、濾液にヨード液を添加して発色させた後、比色計により光透過率を求める。また、別の水準の濃度既知ＰＶＡ溶液についても同様に光透過率を求めて、横軸に光透過率、縦軸にＰＶＡの濃度（重量％）をプロットした検量線を作成したグラフから上記濾液のＰＶＡ濃度Ｗｂ（重量％）を求め、下式によりＰＶＡの溶出率を求める。
ＰＶＡ溶出率（重量％）＝１００００×（Ｗｂ）／（Ｗａ）
ＰＶＡ重量保持率（重量％）は（１００−ＰＶＡ溶出率）となる。
【００２３】
（４）ゲル化時間（Ｈｒ）
各種薬液を全量で２００ｃｍ3になるように準備し、３００ｍｌ用ポリビーカーに注入し、約３０秒間撹拌棒で撹拌を行い、その後は静置する。適宜、その薬液の粘度変化をＢ型回転式粘度計で測定し、１００００ｍＰａ・ｓを超えた時をゲル化時間（Ｈｒ）とする。
【００２４】
実施例１〜２、比較例１〜２
ビニルアルコール単位が９９．８モル％のＰＶＡ系樹脂（株式会社クラレ製、ポバール１１７ＨＣ：重合度１７００）を１０重量％となるように水中に投入し、一昼夜密栓放置して膨潤させた後、加熱撹拌して完全にＰＶＡを溶解させ、２０℃まで冷却してＰＶＡ水溶液を作製した。このＰＶＡ水溶液を各所定濃度（５質量％）に水で希釈し、有機チタン化合物などの架橋剤を第１表に示す所定量添加し、その後、両溶液を撹拌して完全混合した。この得られた調製液をポリエチレン製ビーカーに流し込み、密栓して２０℃雰囲気化で液の粘性が失われるまで放置した後、生成物を取り出し、ヒドロゲルの各物性を測定した。
【００２５】
なお、実施例１〜２及び比較例１においては、有機チタン化合物（ジイソプロポキシチタンビストリエタノールアミネート、松本製薬工業（株）製、オルガチックスＴＣ−４００、濃度８０質量％）を事前に水で４倍に希釈してからＰＶＡ水溶液に添加した。
比較例２においては、有機チタン化合物に代えてトリメチロールメラミン系架橋剤（住友化学社製スミテックスレジンＭ−３、濃度８０質量％）を用い、乳酸を加えてｐＨが４になるように調製した。
第１表に示す架橋剤添加量は、ＰＶＡ水溶液１００重量部に対する有機チタン化合物等の添加量（重量部）である。
各実施例および比較例におけるヒドロゲルの各物性に測定結果を第１表に示す。
【００２６】
【表１】
0005385928.tif 000002